СПОСОБ ИЗГОТОВЛЕНИЯ ТАБЛЕТКИ ЯДЕРНОГО КЕРАМИЧЕСКОГО ТОПЛИВА

Способ изготовления таблетки ядерного керамического топлива на основе диоксида урана с гомогенно распределенными оксидами алюминия и кремния с содержанием алюминия от 0,005 до 0,03 мас.% и кремния от 0,003 до 0,02 мас.%, включающий подготовку пресспорошка с добавкой оксидов алюминия и кремния, отличающийся тем, что на стадии подготовки пресспорошка к порошку диоксида урана добавляют до 30 мас.% мастер-порошка закиси-окиси урана, содержащего 500-3000 ppm алюминия и 300-2000 ppm кремния и приготовленного путем прокаливания при температуре 600-650°С диураната аммония, который осажден известным способом аммиачной водой из раствора уранилнитрата, содержащего алюминий и кремний.